(57)【要約】  本発明は、ポリケトン素材歯ブラシ用毛及びそれを含む歯ブラシに関し、高剛性、高弾力及び耐磨耗性に優れたポリケトン素材で歯ブラシ用毛を製作することで、毛先の広がりが減少し、使用期間が延びた歯ブラシを提供する。本発明のポリケトンを含んで製造された歯ブラシ用毛は、弾性に優れるため屈曲の多い歯表面のプラーク除去に適し、特に微細毛で製作される場合、従来の歯ブラシでは十分除去できなかった歯間プラークの除去に著しい効果を奏する。
2019530497.tif 000002
【特許請求の範囲】
【請求項１】
ポリケトンを含むことを特徴をする歯ブラシ用毛。
【請求項２】
前記ポリケトンは、一酸化炭素及びオレフィンを含む基本構造を有することを特徴とする請求項１に記載の歯ブラシ用毛。
【請求項３】
前記ポリケトンは、一酸化炭素とエチレンとの混合重合体であるか、または、一酸化炭素とエチレンとプロピレンとの三元重合体であることを特徴とする請求項１に記載の歯ブラシ用毛。
【請求項４】
前記ポリケトンは、下記化学式で表されることを特徴とする請求項１に記載の歯ブラシ用毛：
【化１】
2019530497.tif 000009
ここで、ｘ：ｙは１：１０〜１０：１である。
【請求項５】
前記歯ブラシ用毛は、ポリケトン素材からなることを特徴とする請求項１に記載の歯ブラシ用毛。
【請求項６】
前記歯ブラシ用毛は、ポリプロピレン、ポリエチレン、ポリエチレンテレフタレート、ポリブチレンテレフタレート、ポリトリメチレンテレフタレート、ポリウレタン及びナイロン成分からなる群より選択される１以上の水不溶性高分子物質をさらに含むことを特徴とする請求項１に記載の歯ブラシ用毛。
【請求項７】
前記歯ブラシ用毛は、抗炎抗菌剤、美白剤、しみ歯緩和剤、歯石沈着防止剤、香味剤、口臭除去剤、歯茎健康剤、虫歯予防剤、口腔洗浄剤、キシリトール、竹塩、天日塩、製剤塩、精製塩、松塩、煮塩、溶融塩、加工塩及びリン酸塩からなる群より選択される１以上をさらに含むことを特徴とする請求項１に記載の歯ブラシ用毛。
【請求項８】
前記歯ブラシ用毛は、毛先が針状である微細毛であることを特徴とする請求項１に記載の歯ブラシ用毛。
【請求項９】
前記歯ブラシ用毛は、直径が０．１ｍｍ〜０．１３ｍｍであることを特徴とする請求項１に記載の歯ブラシ用毛。
【請求項１０】
請求項１〜請求項９のうちいずれか一項に記載の歯ブラシ用毛を含む歯ブラシ。
【発明の詳細な説明】
【技術分野】
【０００１】
本発明は、ポリケトン（ｐｏｌｙｋｅｔｏｎｅ）素材歯ブラシ用毛及びそれを含む歯ブラシに関する。
【０００２】
より詳しくは、本発明は、高剛性、高弾力及び耐磨耗性に優れたポリケトン素材で歯ブラシ用毛を製造することで、毛先の広がりが減少し、使用期間が延びた歯ブラシ用毛及びそれを含む歯ブラシを提供するためのものである。
【０００３】
また、ポリケトン素材の価格が、歯ブラシ用毛として主に使用されるナイロンやポリエステル系高分子、特にポリブチレンテレフタレート（ＰＢＴ）より低いため、より安価な歯ブラシ用毛を供給することができる。
【０００４】
本出願は、２０１６年９月２９日出願の韓国特許出願第１０−２０１６−０１２５９０３号及び２０１７年７月１４日出願の韓国特許出願第１０−２０１７−００８９６９４号に基づく優先権を主張し、該当出願の明細書及び図面に開示された内容は、すべて本出願に援用される。
【背景技術】
【０００５】
歯ブラシは、歯と歯茎を含む口腔を清潔にするために用いられる道具であって、柄と歯ブラシ用毛から構成され、そのうち歯ブラシ用毛は通常弾性のある合成樹脂を用いて製造される。
【０００６】
従来の歯ブラシ用毛は、主に、ナイロンやポリエステル系高分子（例えば、ポリエチレンテレフタレート（ＰＥＴ）、ポリトリメチレンテレフタレート（ＰＴＴ）、ポリブチレンテレフタレート（ＰＢＴ））などで製造される。
【０００７】
ナイロンは、適当な柔軟性を有するとの長所があるものの、吸水性が高くて寿命が短く、強度が弱いため一定以上の太さを要し、ポリエステル系歯ブラシ用毛の場合は柔軟性が低いという短所がある。このような従来の歯ブラシ用毛は、短くは１ヶ月、長くは３ヶ月程度経れば、毛先が広がって交換しなければならない。
【０００８】
特に、ＰＢＴなどポリエステル系高分子で製造された微細毛の場合、歯ブラシの毛先が段々細くなる形態であるため、広がりや摩耗現象がより早く生じて歯ブラシを頻繁に交換しなければならず、不便である。
【０００９】
なお、本明細書において、多数の文献が参照されて引用されている。引用された文献の開示内容はその全体が本明細書に参照として組み込まれることで、本発明が属する技術分野の水準及び本発明の内容がより明確に説明されるであろう。
【先行技術文献】
【特許文献】
【００１０】
【特許文献１】US2015/0017888A1
【発明の概要】
【発明が解決しようとする課題】
【００１１】
本発明者らは、従来のナイロン及びポリエステル系（ＰＢＴなど）歯ブラシ用毛の広がり問題、特に歯ブラシの毛先が段々細くなる形態である微細毛の場合、細い毛先のためより早く広がって摩耗する問題を解決しようと鋭意研究した結果、ポリケトン素材を使用して高剛性、高弾力及び耐磨耗性に優れた歯ブラシ用毛を製作し、本発明の完成に至った。
【００１２】
したがって、本発明は、ポリケトン（ｐｏｌｙｋｅｔｏｎｅ）を含む歯ブラシ用毛を提供することを目的とする。
【００１３】
また、本発明は、前記歯ブラシ用毛を含む歯ブラシを提供することを他の目的とする。
【００１４】
本発明の他の目的及び長点は、下記する発明の詳細な説明、特許請求の範囲及び図面によってより明らかに分かるであろう。
【課題を解決するための手段】
【００１５】
本発明の一態様は、ポリケトンを含む歯ブラシ用毛を提供することである。
【００１６】
歯ブラシ用毛は、歯茎の損傷を最小化しながら、歯の洗浄力を極大化することが窮極の目標であると言えるが、一般に、歯茎の損傷を最小化するほど歯の洗浄力が低下し、洗浄力を高めるために高剛性素材を使用すれば、歯茎の損傷を伴うという問題があった。本発明者らはこのような問題を解決するために研究及び努力する過程で、ポリケトン樹脂を歯ブラシ用毛に使う場合、高強度及び高弾性特性のため、プラークを確実に取り除きながらも、同時に歯茎への刺激がほとんどないという驚くべき事実を見出した。
【００１７】
ポリケトン樹脂は最近開発された新たな樹脂であって、一酸化炭素とオレフィンとから合成されるが、その機械的物性は高性能プラスチックの範疇に入る。米国特許第４，８４３，１４４号公報には、エチレン及びプロピレンなどのオレフィンと一酸化炭素とから合成される線状交互ポリマー（ｌｉｎｅａｒ ａｌｔｅｒｎａｔｉｎｇ ｐｏｌｙｍｅｒ）が紹介されている。上記特許で使われたポリケトン樹脂は、耐衝撃性に優れ、室温及び低温のいずれにおいても反発弾性が高く、優れたクリープ（ｃｒｅｅｐ）特性を有している。
【００１８】
本発明の歯ブラシ用毛において、前記ポリケトンとしては一酸化炭素及びオレフィンを含む基本構造を有するものを使用することができる。
【００１９】
前記ポリケトンは、一酸化炭素とエチレンとの混合重合体、または、一酸化炭素とエチレンとプロピレンとの三元重合体を使用することができる。
【００２０】
また、前記ポリケトン成分は、下記化学式１で表されるものであり得る：
【００２１】
【化１】
2019530497.tif 000003
【００２２】
化学式１において、ｘ：ｙは１：１０〜１０：１である。
【００２３】
本発明において、歯ブラシ用毛に使用されるポリケトンポリマーは、線状交互構造体であり得、また、不飽和炭化水素の一分子毎に実質的に一酸化炭素を含むものであり得る。ポリケトンポリマーの前駆体として使用可能なエチレン系不飽和炭化水素化合物は、１〜２０個の炭素原子を有し得、好ましくは１〜１０個の炭素原子を有し得る。さらに好ましくは、前記エチレン系不飽和炭化水素化合物は、エテンまたはα−オレフィン（例えば、プロペン（ｐｒｏｐｅｎｅ）、１−ブテン（ｂｕｔｅｎｅ）、イソブテン（ｉｓｏ−ｂｕｔｅｎｅ）、１−ヘキセン（ｈｅｘｅｎｅ）、１−オクテン（ｏｃｔｅｎｅ））であり得る。
【００２４】
また、前記ポリケトン樹脂としては、パラジウム化合物を含む触媒組成物存在下で、アルコール溶媒を用いて一酸化炭素とオレフィンとを液状重合する方法で製造したものを使用することもできる。この場合、ポリマーは、重合した後、濾過、精製工程を経て回収し、残った触媒組成物はアルコールやアセトンなどの溶媒で除去する。
【００２５】
本発明の一具現例において、前記歯ブラシ用毛はポリケトン素材からなるものであり得る。
【００２６】
他の具現例において、前記歯ブラシ用毛は、ポリプロピレン、ポリエチレン、ポリエチレンテレフタレート、ポリブチレンテレフタレート、ポリトリメチレンテレフタレート、ポリウレタン及びナイロン成分からなる群より選択される１以上の水不溶性高分子物質をさらに含むものであり得る。
【００２７】
例えば、本発明の歯ブラシ用毛は、一酸化炭素と少なくとも１種のエチレン系不飽和炭化水素とからなる線状交互ポリマーと、上述した１以上の水不溶性高分子物質とを混合して製造したポリケトンブレンド（ｂｌｅｎｄ）を含むものであり得る。
【００２８】
前記水不溶性高分子物質は、通常の歯ブラシ用毛の製造に使用される物質であって、そのうちナイロンは耐熱性、弾性率、強度が優れるものの、吸水性が高くて物性、寸法が変化する短所がある。特に、吸湿状態では耐衝撃性が変化する問題があり、それを改善する方法としてポリケトンとナイロンとを混合して本発明の歯ブラシ用毛の素材として使用することもできる。
【００２９】
前記ポリケトンブレンドにおいて、線状交互ポリケトンポリマーは６０〜８０重量％、前記１以上の水不溶性高分子物質は２０〜４０重量％で含むことができる。
【００３０】
前記ポリケトンブレンドにおいて、ポリケトンと１以上の水不溶性高分子物質とは９：１〜７：３の重量比で混合することもできる。
【００３１】
前記ポリケトンブレンドは、それぞれの成分を高温で溶融した後、配合して製造でき、このとき、酸化防止剤、ＵＶ安定剤及び他の追加成分を混合することもできる。
【００３２】
さらに他の具現例において、前記歯ブラシ用毛は、抗炎抗菌剤、美白剤、しみ歯緩和剤、歯石沈着防止剤、香味剤、口臭除去剤、歯茎健康剤、虫歯予防剤、口腔洗浄剤、キシリトール、竹塩、天日塩、製剤塩、精製塩、松塩、煮塩、溶融塩、加工塩及びリン酸塩からなる群より選択される歯の健康に有用な成分をさらに含むものであり得る。
【００３３】
このように歯ブラシ用毛が歯の健康に有用な成分をさらに含む場合、歯磨きの際、歯磨き圧及び水分によって、歯の健康に有用な成分が放出され、このような成分が歯や歯茎に作用して抗菌、抗炎、消炎、歯石予防、しみ歯予防など各種口腔疾患の予防に役立つ。
【００３４】
また、本発明の歯ブラシ用毛は、微細毛の形態で製作することもできる。
【００３５】
微細毛の場合、毛が柔らかく、口腔内の隅々まで歯ブラシ用毛が届いて奥まった部分を磨き易く、特に歯と歯茎との間を確実に磨けるという長所がある。一方、一般微細毛の場合、毛先が摩耗し易くて広がり易いため、１〜２ヶ月毎に交換が必要であるとの短所がある。したがって、歯ブラシ用毛、特に微細毛の耐久性を向上させるための研究も並行されねばならない。
【００３６】
本発明のポリケトン微細歯ブラシ用毛は、高剛性、高弾力であって、耐磨耗性に優れるため、使用期間中に最初の状態を維持しながら使用できるとの長所を有する。
【００３７】
本発明の一具現例において、前記歯ブラシ用毛は、歯ブラシ用毛の直径と先端直径とが同じであって、先端が丸くラウンド加工された一般毛形態であるか、または、先端の幅が徐々に細くなる針状の微細毛形態であり得る。
【００３８】
一般毛形態の場合は歯ブラシ用毛の直径が０．１ｍｍ〜０．１３ｍｍであり得、微細毛形態の場合は先端の直径が０．０２ｍｍ以下または０．０１ｍｍ以下の超極細毛であり得る。
【００３９】
直径が０．１ｍｍ〜０．１３ｍｍである一般毛形態の歯ブラシ用毛は、直径０．１６〜０．２０ｍｍの一般毛に比べて、３倍以上の数の歯ブラシ用毛をぎっしりと植え付けることができるため、弾力が良くて触感が柔らかい。それによって、歯と歯茎の洗浄はもちろん、歯茎マッサージの効果が良いため、一般の歯ブラシではできない歯の洗浄と歯茎マッサージの２つの機能を並行することができる。歯ブラシ用毛の先端の直径が０．０２ｍｍ以下の微細毛の場合、歯と歯茎との間の一般的な隙間より細いため、歯と歯茎との間のプラークを洗浄し易くて歯肉炎の予防に効果がある。
【００４０】
本発明の歯ブラシ用毛は、両端を細く微細化した微細毛を予め製造した後、歯ブラシヘッドに「Ｖ」字状に植え付ける方式で製造することができる。
【００４１】
植え付けられる歯ブラシ用毛は、植え付け後のヘッド上面から歯ブラシ用毛の先端までの距離である毛部の長さが５ｍｍ〜２５ｍｍであり得るが、これに制限されることはない。
【００４２】
植え付けられる微細毛は、全体長さが１０〜３０ｍｍまたは１５〜２５ｍｍ、太さが０．０１ｍｍ〜０．１ｍｍであり得、植毛部の長さが１ｍｍ〜１５ｍｍであり得、植え付け後の歯ブラシ植毛面の上面から微細毛の高さが５ｍｍ〜２０ｍｍであり得るが、これに制限されることはない。
【００４３】
本発明のポリケトンを含んで製造された歯ブラシ用毛は、弾性が優れるため屈曲の多い歯表面のプラーク除去に適し、従来の歯ブラシでは十分除去できなかった歯表面及び歯間のプラークを効果的に除去することができる。
【００４４】
そして、毎日数回行われる歯磨きの過程で、歯茎への刺激や出血なく適当な歯茎マッサージを一緒に行うことができ、別途の時間と努力をかけずに歯及び歯茎健康のためのマッサージ作用が得られ、持続的に歯を管理することができる。
【００４５】
本発明の他の態様は、上述したポリケトン歯ブラシ用毛を含む歯ブラシを提供することである。
【００４６】
一具現例において、本発明の歯ブラシは、ポリケトン歯ブラシ用毛に加えて、ゴム、シリコーンなどの弾性部材を歯ブラシヘッドに設けることで、歯磨きの際、物理的な洗浄及び歯茎マッサージ効果を付与した製品として製造することができる。
【００４７】
他の具現例において、本発明の歯ブラシは、所定厚さ及び幅を有する把柄部とこれと連結された歯ブラシヘッド部；前記歯ブラシヘッド部の上面に設けられるポリケトン歯ブラシ用毛；及び前記歯ブラシヘッド部に備えられるチップ；を備える形態で製造することができる。
【００４８】
本発明の歯ブラシは、相異なる素材で製造された２以上の歯ブラシ用毛を備える形態で製造することもできる。
【００４９】
例えば、本発明の歯ブラシは、所定厚さ及び幅を有する把柄部とこれと連結された歯ブラシヘッド部；前記ヘッド部の一部に固定される第１歯ブラシ用毛及び前記ヘッド部の他の一部に固定される第２歯ブラシ用毛を備え、前記第１歯ブラシ用毛はポリケトン素材からなり、前記第２歯ブラシ用毛はポリプロピレン、ポリエチレン、ポリエチレンテレフタレート、ポリブチレンテレフタレート、ポリトリメチレンテレフタレート、ポリウレタン及びナイロン成分からなる群より選択される１以上の水不溶性高分子素材からなるものであり得る。
【００５０】
本発明の歯ブラシには、従来のナイロン、ＰＢＴなどの素材がポリケトンで代替された点を除いて、本発明が属した分野で周知された歯ブラシ用毛の製造方法、構成成分などが同様に適用され得る。
【発明の効果】
【００５１】
本発明による新たな素材の歯ブラシ用毛は、通常の歯ブラシ用毛に比べて高剛性であり、弾力性に優れて歯の洗浄力が高く、耐磨耗性に優れて長期間使用することができる。また、毛先の広がりが減少するため、最初の状態を維持しながら使用することができる。
【図面の簡単な説明】
【００５２】
【図１】歯ブラシ用毛の直径毎の歯間プラーク除去率を測定した結果を示したグラフである。
【図２】ブラッシング直後のポリケトン歯ブラシ用毛及びナイロン歯ブラシ用毛の様子を撮影したものである。
【発明を実施するための形態】
【００５３】
以下、実施例を挙げて本発明をより詳しく説明する。これら実施例は本発明をより具体的に説明するためのものに過ぎず、本発明の範囲がこれら実施例によって制限されないことは本発明が属する技術分野で通常の知識を持つ者にとって自明であろう。
【実施例】
【００５４】
１．ポリケトン、ナイロン及びＰＢＴの物性比較
歯ブラシ用毛の材質である樹脂の粉末として、ナイロン６１２（Ｄｕｐｏｎｔ、Ｔｙｎｅｘ）、ポリブチレンテレフタレート（ＰＢＴ）（ＫＯＬＯＮ）及びポリケトン（ＨＹＯＳＵＮＧ、Ｍ３１０Ｕ及びＭ３１０Ｕ類似グレード）それぞれを加熱して押出装置のノズルで成形押出し、それを冷却して熱風で乾燥して、それぞれの素材で直径０．１８ｍｍの歯ブラシ用毛を製作した。
【００５５】
（１）引張強度
歯ブラシ用毛を製作した後、一本の剛性を評価するため、歯ブラシ用毛が破断する力である引張強度を測定して、従来の歯ブラシ用毛素材であるナイロン６１２及びＰＢＴと比較評価した。
【００５６】
具体的に、ＡＳＴＭ Ｄ６３８標準規格試験法に従って歯ブラシ用毛一本の両端を固定具で固定した後、試片の軸方向に引っ張って破断に至る力、引張強度を測定した。
【００５７】
（２）弾力損失度
また、ポリケトンの耐久性を確認するため、ポリケトン歯ブラシ用毛を歯ブラシのヘッドに植え付けて歯ブラシを製作し、ナイロン６１２とＰＢＴ歯ブラシ用毛を適用した歯ブラシとの弾力損失度を比べた。
【００５８】
弾力損失度は、歯ブラシ使用時の耐久性（毛先の広がり）を評価するものであって、ブラッシングマシンでそれぞれ５０００回、１００００回の往復ブラッシングした後、広がった程度を下記数式１のような方法で測定した。弾力損失度の値が小さいほど、ブラッシング前／後の毛幅の差が小さく、より少なく広がることを意味する。
【００５９】
【数１】
2019530497.tif 000004
【００６０】
（３）実験結果
毛の材質毎に歯ブラシ用毛の引張強度（Ｋｇｆ）及び弾力損失度（％）を測定した結果を下記表１に示した。
【００６１】
【表１】
2019530497.tif 000005
【００６２】
実験の結果、引張強度（Ｋｇｆ）はポリケトン歯ブラシ用毛がナイロンに比べて２．０倍、ＰＢＴに比べて１．１３倍高い値を見せ（表１）、歯ブラシ用毛として製作しても高剛性の物性を維持することを確認した。
【００６３】
また、５，０００回往復したとき、ポリケトン歯ブラシ用毛を適用した歯ブラシがナイロン６１２、ＰＢＴに比べてそれぞれ３４％、２７％ほど低い弾力損失度を示し、これはナイロン６１２及びＰＢＴに比べてポリケトンがそれぞれ３４％、２７％ほど広がりが少なかったことを意味する。同様に、１０，０００回往復したとき、ポリケトンがナイロン６１２、ＰＢＴに比べてそれぞれ３１％、１２％ほど広がりが少ない結果を見せた。
【００６４】
２．ポリケトン、ＰＢＴ及びＰＥＳの歯茎刺激の測定
ポリケトンのように剛性が高く、優れた耐磨耗特性を有する高分子として、フッ素系樹脂（ＰＴＦＥ、ＰＶＤＦ）、ＰＯＭ、ＰＢＴ、ＰＥＳなどがあるが、フッ素系樹脂の場合は溶融点が高くて歯ブラシ用毛を製作し難く、ＰＯＭの場合は脆い特性のため歯ブラシ用毛としては適しない。ＰＢＴとＰＥＳは、ポリケトンのように強度が十分高くて優れた耐磨耗性を有する素材であるため、これら素材を用いて上述した製造例と同じ方法で直径０．１８ｍｍの歯ブラシ用毛を製作した。毛先は別途の微細毛加工を施さずに植え付けて歯ブラシを製作した。その後、製作した３種の素材の歯ブラシを用いて、専門パネリストによる歯茎刺激の程度に対するアンケート調査を通じてパネリスト評価を行った。
【００６５】
アンケート調査は、２０〜４０代の女性２０名と男性２０名を対象にして、それぞれ７日ずつ実験用歯ブラシを使用して比べるようにした。新しい歯ブラシを使用する前に、３日間の休止期を有し、休止期中には普段の習慣どおり歯を管理するようにした。アンケート調査の結果を下記表２に示した（複数選択可）。
【００６６】
【表２】
2019530497.tif 000006
【００６７】
実験の結果、ポリケトンは歯茎への刺激が少なくて歯ブラシ用毛の素材として適する一方、ＰＢＴ及びＰＥＳは歯茎への刺激が大きくて歯ブラシ用毛の素材として適しないことが確認できた。
【００６８】
３．ポリケトン及びナイロンの素材毎の官能評価
直径１．６ｍｍの穴が３２個形成された同じ歯ブラシのヘッドに、それぞれ直径５Ｍ（０．１２７ｍｍ）のナイロン歯ブラシ用毛とポリケトン歯ブラシ用毛を植え付けて実験用歯ブラシを製作した。これら歯ブラシをそれぞれ２０〜４０代の女性２０名と男性２０名を対象に７日ずつ使用して比べるようにした。新しい歯ブラシを使用する前に、３日間の休止期を有し、休止期中には普段の習慣どおり歯を管理するようにした。
【００６９】
アンケートは歯ブラシの弾力性と洗浄力を評価可能な質問で構成し、それぞれ５点尺度（満足度が高いほど高い点数）で評価するようにした。
【００７０】
【表３】
2019530497.tif 000007
【００７１】
実験の結果、ポリケトン素材歯ブラシ用毛は弾性に優れ、歯の表面及び歯間洗浄力がナイロン素材の歯ブラシ用毛より遥かに優れることが確認された。
【００７２】
４．歯ブラシ用毛の直径毎のプラーク除去効果の測定
直径の小さい歯ブラシ用毛を適用した歯ブラシであるほど、歯間洗浄力が優れるが、直径の小さい歯ブラシ用毛、特に従来最も多く適用されるナイロン毛の場合、歯ブラシ用毛が切れ易く、弾力がなくて広がり易いという短所がある。
【００７３】
本実施例では、ナイロン毛の短所を解消しようとして、強度の高いポリケトンを適用することで、直径が小さくても弾力を有して広がり難い歯ブラシ用毛を開発しようとして、直径が１０ｍｉｌｓ（０．２５４ｍｍ）、８ｍｉｌｓ（０．２０３ｍｍ）、７ｍｉｌｓ（０．１７８ｍｍ）及び６ｍｉｌｓ（０．１５２ｍｍ）の歯ブラシ用毛を製作し、歯ブラシ用毛の直径毎のプラーク除去効果を測定した。
【００７４】
人工歯表面への細菌膜コーティングは、顎態模型の歯の部分を着色したポリマーに１０秒ほど浸漬してから取り出し、一定厚さにするため、一定温度及び湿度が維持される恒温恒湿室（２５℃、５５％）で６０分乾燥し、完全に乾燥してから使用した。それに直径１０ｍｉｌｓ、８ｍｉｌｓ、７ｍｉｌｓ及び６ｍｉｌｓの歯ブラシ用毛が植え付けられた歯ブラシを使用して、歯ブラシ用毛の断面とコーティングされた顎態模型の頬面とを水平に位置させて歯磨き行程のとき最大限に覆われるようにした。すべての歯ブラシに３００ｇの圧力を加え、それぞれの製品に垂直行程３０秒、水平行程３０秒ずつ交互に８回実施した。その後、人工歯表面の細菌膜除去の前後の面積を顕微鏡を用いて測定し、プラーク除去率をパーセント（％）で評価してその結果を図１に示した。
【００７５】
実験の結果、歯ブラシ用毛の直径が１０ｍｉｌｓ（０．２５４ｍｍ）から６ｍｉｌｓ（０．１５２ｍｍ）に小さくなるほど、歯間のプラーク除去率が約４．５倍以上向上することが確認された。
【００７６】
５．ポリケトンとナイロンとの物性比較
（１）引張強度
一本の歯ブラシ用毛が破断する力を評価するため、万能試験機（ＵＴＭ）で歯ブラシ用毛一本を上／下端を１ｃｍの間隔を置き把持した後、２００ｍｍ／ｍｉｎの速度で上端を引っぱって切れるときの力を測定した。
【００７７】
（２）弾力損失度
ブラッシングの後に歯ブラシの毛先が広がる程度を評価するため、歯ブラシのブラッシング評価機に往復５，０００回ブラッシングした後広がった幅を測定し、ブラッシング直後のポリケトン歯ブラシ用毛及びナイロン歯ブラシ用毛の様子をそれぞれ撮影して図２に示した。
【００７８】
（３）弾力性
歯ブラシ用毛の弾力（または、柔らかさ）を評価するため、掛かる力の測定が可能なワイヤに歯ブラシ用毛の１／３地点を掛けて力を測定した。
【００７９】
（４）実験の結果
上記のように引張強度、弾力損失度及び弾力性を測定した結果を下記表４に示した。
【００８０】
【表４】
2019530497.tif 000008
【００８１】
表４から、毛の直径が０．１０２ｍｍ（４ｍｉｌｓ）であるポリケトンとナイロン６１２との引張強度を評価した結果、ポリケトン（０．５６ｋｇｆ）がナイロン（０．４０ｋｇｆ）に比べて４０％向上した引張強度を有することが確認できる。
【００８２】
毛の直径が０．１２７ｍｍ（５ｍｉｌｓ）であるポリケトンとナイロン６１２との弾力損失度を評価した結果、ポリケトンがナイロンに比べてブラッシング直後４２％、完全乾燥後４８．７％向上した値を有することが確認された（＊値が小さいほど広がりが少ない）。
【００８３】
また、毛の直径が０．１２７ｍｍ（５ｍｉｌｓ）であるポリケトンとナイロン６１２との弾力性を評価した結果、ポリケトン（２２４．９ｃＮ）がナイロン（１７４．６ｃＮ）より２８．８％ほど弾力性が高いことが確認された。
【図１】
2019530497.tif 000010
【図２】
2019530497.tif 000011
【国際調査報告】
2019530497.tif 000012
2019530497.tif 000013
2019530497.tif 000014
2019530497.tif 000015